FR 2872167 A1 20051230 FR 0406996 A 20040625 R1-N-C (X) -N-H - un radical R1-N-C (X) -N- SYSTEME MONO COMPOSANT A BASE DE LATEX COREACTIFS,PROCEDE DE PREPARATION ET APPLICATION DANS LE DOMAINE DES REVETEMENTS EXEMPTS DE FORMOL. La présente invention porte sur un système monocomposant à base d'un mélange de latex coréactifs, stable au stockage, conduisant à des revêtements exempts de formol, réticulables à température ambiante et post- réticulables par traitement thermique. L'industrie des revêtements (peinture, adhésifs, papier, cuir, textile, encres) utilise des latex comme liants dans des formulations filmogènes qui nécessitent dans certains cas une post-réticulation destinée à améliorer les propriétés des revêtements obtenus, en particulier les propriétés mécaniques, la résistance à l'eau et aux solvants, la réduction du collant superficiel - ce qui permet notamment de diminuer, dans le cas des peintures extérieures, le potentiel de salissure - ou encore la dureté. Cette étape de post-réticulation doit être adaptée au domaine d'application et aux conditions de mises en uvre du revêtement: ainsi, le domaine des peintures oblige à procéder à une température proche de la température ambiante, voire inférieure, alors que l'industrie textile utilise couramment des procédés de thermoréticulation à des températures supérieures à 130 C. Quelle que soit l'application visée, l'objectif est néanmoins d'obtenir un système le plus réactif possible à la température la plus basse possible, tout en étant monocomposant, c'est-à-dire prêt à l'emploi et stable au R:\Brevets\22000\22052.doc stockage, les deux exigences étant bien souvent antagonistes. Par ailleurs, les contraintes en matière de protection des personnes et de l'environnement font qu'un autre objectif consiste à réduire les émissions de composés organiques volatils, tels que le formol (très fréquent dans les liants pour le textile à base de N-méthylolacrylamide), ou les solvants utilisés pour la plastification temporaire des latex (diminution de la température de filmification sans diminution de la température de transition vitreuse du copolymère et donc sans diminution des propriétés mécaniques du film), etc... Le brevet américain US-A-5468800, la demande internationale WO-A-95/09896 et le brevet allemand n 4439457 décrivent l'utilisation d'un monomère à fonction uréido dans la synthèse de latex conduisant à des films exempts de formol, réticulables à température ambiante par post-addition d'un polyaldéhyde masqué ou non. Est également mentionnée la possibilité d'utiliser des aldéhydes copolymérisables, comme la (méth)acroléine, ou des aldéhydes masqués, tels que l'acrylate de diéthoxypropyle, le méthacryloyloxopropyl-1,3- dioxolane, le N-(1,1-diméthoxy-but-4-yl)méthacrylamide ou l'acrylamido- butyraldéhyde diéthyl acétal, ces monomères étant associés au monomère uréido lors de la synthèse du latex. Le principal inconvénient de ces systèmes réside dans leur manque de stabilité au stockage. La présence, dans le latex, de petites molécules réactives capables de diffuser dans les particules ou la coexistence, au sein d'un même latex, des deux types de fonctions co-réactives, sont en effet susceptibles d'induire un phénomène de préréticulation, qui limite la post-réticulation à l'étape de séchage et peut même dans certains cas gêner la coalescence. Selon FR-A-2762606 et FR-A-2762607, on connaît un système mono composant à base d'un mélange de latex capable de répondre à l'ensemble de ces objectifs car il est stable \\HIRSCH6\BREVETS\Brevets\22000\22052.doc au stockage et il conduit à des films réticulables à température ambiante, cette réticulation étant activée par un traitement thermique à haute température. L'absence de petites molécules réactives, susceptibles de diffuser dans les particules, garantit une meilleure stabilité au stockage, le système stabilisant du latex évitant jusqu'à l'étape de séchage le contact entre les particules et donc la réaction entre les fonctions co-réactives. De plus, la synthèse séparée des deux latex fonctionnalisés permet de préserver au mieux chacune des fonctions réactives, ce qui permet une plus grande efficacité en post-réticulation lors de la coalescence du film. Dans FR-A-2762607, les systèmes mono-composants sont obtenus par mélange de latex fonctionnalisés, l'un par un monomère porteur d'un groupement de type uréido, et l'autre par un monomère porteur d'un groupement du type Nalkylol. Les revêtements ainsi obtenus présentent un taux de formol libre faible, mais néanmoins non nul. Dans FR-A-2762606, les systèmes mono-composants sont obtenus par mélange de latex fonctionnalisés, l'un par un monomère porteur d'un groupement de type uréido, et l'autre par un monomère porteur d'un groupement aldéhyde masqué ou non. Les films obtenus sont totalement exempts de formol, ce qui permet de répondre au problème posé dans la demande FR-A-2762607. En revanche, l'accès aux monomères aldéhydes masqués ou non, cités dans la demande FR-A-2762606 et pour la plupart actuellement indisponibles à l'échelle commerciale industrielle, constitue l'un des inconvénients majeurs de ce système. La demanderesse a maintenant trouvé un système mono composant à base d'un nouveau mélange de latex fonctionnalisés, qui est stable au stockage et conduit à des films totalement exempts de formol, réticulables à température ambiante, cette réticulation étant éventuellement activée par un traitement thermique à haute température. \\HIRSCH6\BREVETS\Brevets\22000\22052.doc L'invention permet ainsi de proposer une alternative au problème de disponibilité commerciale à l'échelle industrielle des matières premières décrites dans la demande FRA-2762606. Ces nouvelles compositions de latex permettent de plus d'obtenir des revêtements dont les propriétés, en particulier les propriétés applicatives, telles que l'utilisation du système monocomposant selon l'invention en tant que liant destiné à l'industrie textile, sont améliorées. Les résultats présentés pour l'application textile sont d'autant plus intéressants qu'ils proposent une alternative performante au système classiquement utilisé dans l'industrie textile, à base de N-méthylolacrylamide, dont le principal inconvénient est la génération de formol libre dans le revêtement lors du traitement thermique des films. Le nouveau système mono composant comprend un mélange de latex fonctionnalisés, l'un par un monomère porteur d'un groupement de type urée ou éthylène urée, et l'autre par un monomère porteur d'une fonction acétal, mercaptal, mercaptol, dioxolane ou dithiolane. La présente invention a donc d'abord pour objet un système monocomposant à base de latex coréactifs, susceptible de conduire à des revêtements exempts de formol, réticulables à température ambiante et postréticulables par traitement thermique, ledit système étant constitué par le mélange de deux dispersions de particules, (A) et (B), obtenues chacune par polymérisation en émulsion en milieu aqueux d'une composition de monomères respectivement A et B: (a) au moins un monomère à insaturation éthylénique polymérisable par voie radicalaire, comportant un groupe fonctionnel, de formule A Rl-N-C (X) -N-H dans laquelle R1 est un groupement polymérisable par voie radicalaire; R:\Brevets\22000\22052.doc X représente O ou S, entrant dans la composition de monomères A; et (b) au moins un monomère à insaturation éthylénique 5 polymérisable par voie radicalaire, comportant - un radical Rl-N-C (X) -N- identique ou différent de celui du monomère (a), dans lequel R1 est un groupement polymérisable par voie 10 radicalaire et X représente O ou S; - un groupe fonctionnel choisi parmi acétal, mercaptal, mercaptol, dioxolane et dithiolane, de formule B1 Bl -CHOH- (G) -CH (YR3) (ZR4) dans laquelle - Y et Z, identiques ou différents, représentent O ou S; - G représente une liaison directe ou un reste alkylène en Cl-C4i - R3 et R4, identiques ou différents, représentent chacun un atome d'hydrogène ou un groupe alkyle en C,-C8, ou bien forment ensemble un groupe -CH2-CR5R6-(CH2) n- où n = 0 ou 1 et R5 et R6, identiques ou différents, représentent chacun un atome d'hydrogène ou un groupe méthyle, entrant dans la composition de monomères B. Les monomères (a) peuvent être choisis parmi ceux représentés par les formules (I) à (V) ci-après: R2 R2 R1-N C N- (1) R:\Brevets\22000\22052.doc A R2 R2 R2 R2 -N C N-Rl-N-C-N- II X X A A / \ / \ -N N-R1-N N- \ / \ / C C X X 30 dans lesquelles: X représente O ou S; RI est un groupement à insaturation éthylénique, 35 polymérisable par voie radicalaire; R2 est un atome d'hydrogène ou un groupe alkyle en C,-C8i et \\HIRSCH6\BREVETS\Brevets\22000\22052.doc (IV) (V) A est une chaîne alkylène à 2 ou 3 atomes de carbone qui peut être substituée par alkyle inférieur en C1-C4 et/ou hydroxy et/ou alcoxy en C1-C41 et/ou qui peut être interrompue par un groupe carbonyle. Le groupement R1 peut être choisi parmi les groupes: É CH2=CH- É CH2=CH-CH2- É CH2=C ( CH3) - CH2 - É CH2=CH-C (0) - É CH2=C (CH3) -C (0) É CH2=CH-CH2-O-CH2-CH (OH) -CH2- É R7-A''-Alk- où : R7 représente un atome d' hydrogène, un 15 groupement 3-alkyloxy-2- hydroxypropyle, vinyle, méthacryloyle, acryloyle ou méthacryloyloxyacéto; Al représente O, NH ou NR8; R8 représente 3-allyloxy-2-hydroxypropyle lorsque R7 représente 3-allyloxy-2-hydroxypropyle; Alk représente une chaîne alkylène en C2-C8; et É 2-( beta -carboxyacrylamido)éthyle É R9-A2-C (0) -CH=CH-C (0) - A2R9 où : A2 représente 0 ou NH; R9 représente un groupe alkylène en C1-C4. A titre d'exemples de monomères (a), on peut citer la N-(2-méthacryloyloxyéthyl) éthylène urée, la N-(2- acryloyloxyéthyl) éthylène urée, la N- (méthacrylamidométhylène) éthylène urée, la N(acrylamidométhylène)-éthylène urée, la N-( beta méthacrylamidoéthyl)-éthylène urée, la N-( beta acrylamidoéthyl)-éthylène urée, la N-vinyl-éthylène urée, la N-vinyloxyéthyl-éthylène urée, la N-[ beta méthacryloyloxyacétamido)-éthyl]-N,N'-éthylène urée, la N-[ beta acryloyloxyacétamido)-éthyl]-éthylène urée, la 1-[2-[[2-hydroxy-3-(2propényloxy)propyl]amino]éthyl]-2-imidazolidone, la Nméthacrylamidométhyl urée, la N- \\HIRSCH6\BREVETS\Brevets\22000\22052.doc méthacryloyl urée, le N-(3-[l,3-diazacyclohexan-2one]propyl)méthacrylamide, la N-hydroxyéthyléthylène urée, la N-aminoéthyl éthylène urée, la N-(3-allyloxy-2- hydroxypropyl)aminoéthyl éthylène urée, la N- méthacrylaminoéthyl éthylène urée, la N-acrylaminoéthyl éthylène urée, la N-méthacryloxyacétoxyéthyl éthylène urée, la N-méthacryloxyacétaminoéthyl éthylène urée et la N-di(3-allyloxy-2-hydroxy-propyl) aminoéthyl éthylène urée, la N-(2-acryloyl-oxy-éthyl)éthylène urée, la Nméthacrylamidométhyl urée, les allyl alkyl éthylène urées et les composés obtenus par réaction entre un diester d'acide dicarboxylique insaturé et un hydroxyalkylalkylène urée, un aminoalkylalkylène urée, un hydroxyalkylurée ou un aminoalkylurée. On peut citer notamment les produits de réaction de l'hydroxyéthyléthylène urée avec le diméthyl maléate, le diéthyl maléate, le diméthyl fumarate ou le diéthyl fumarate et en particulier le composé Cylink C4 commercialisé par la société Cytec. Un monomère (a) particulièrement préféré est la N-(2méthacryloyloxyéthyl)-éthylène urée, appelée aussi i-(2-méthacryloyloxyéthyl)-imidazolin-2-one ou méthacrylate d'éthyle imidazolidone (MEIO). Concernant le monomère (b), le radical 25 R1-N-C (X) -N- 1 1 peut être identique ou différent de celui du monomère (a); les définitions de R1 et X peuvent être identiques ou différentes dans les monomères (a) et (b). De préférence ce radical est identique; ceci est notamment obtenu par synthèse in-situ le milieu de polymérisation, du monomère (b) à partir du monomère (a). En particulier, ce monomère (b) porteur d'un groupe fonctionnel choisi parmi acétal, mercaptal, mercaptol, 35 dioxolane et dithiolane, de formule B1 B1 -CHOH- (G) -CH (YR3) (ZR4) dans laquelle \\HIRSCH6\BREVETS\Brevets\22000\22052.doc - Y et Z, identiques ou différents, représentent O ou S; - G représente une liaison directe ou un reste alkylène en C1-C4; - R3 et R4, identiques ou différents, représentent chacun un atome d'hydrogène ou un groupe alkyle en C1-C8, ou bien forment ensemble un groupe -CH2-CR5R6-(CH2) n- où n = 0 ou 1 et R5 et R6, identiques ou différents, représentent chacun un atome d'hydrogène ou un groupe méthyle, est généré in situ dans le milieu de polymérisation par réaction entre un monomère précurseur porteur d'un groupement de type urée ou éthylène urée (monomère (a)) et un composé porteur d'une fonction aldéhyde et précurseur de la fonction acétal, mercaptal, mercaptol, dioxolane ou dithiolane de formule B' l CHO- (G) -CH (YR3) (ZR4) dans laquelle G, Y, Z, R3, R4 sont tels que définis ci dessus. A titre d'exemples, le composé porteur d'une fonction aldéhyde et précurseur de la fonction acétal, mercaptal, mercaptol, dioxolane ou dithiolane peut être choisi parmi le 2,2- diméthoxyacétaldéhyde, le 2,2-diéthoxyacétaldéhyde, le 2,2- dipropoxyacétaldéhyde, le 2,2-dibutoxyacétaldéhyde, le 3,3- diméthoxypropanal, le 3,3-diéthoxypropanal, le 3,3- dipropoxypropanal, le 3,3-dibutoxypropanal, le 4,4- diméthoxybutanal, le 4,4-diéthoxybutanal, le 4,4dipropoxybutanal, le 4,4-dibutoxybutanal, le 5,5- diméthoxypentanal, le 5,5-diéthoxypentanal, le 5,5- dipropoxypentanal, le 5,5-dibutoxypentanal, le 6,6- diméthoxyhexanal, le 6,6-diéthoxyhexanal, le 6,6- dipropoxyhexanal et le 6,6-dibutoxyhexanal. Un composé porteur d'une fonction aldéhyde et précurseur de la fonction acétal particulièrement préféré est le 2,2 diméthoxyacétaldéhyde, appelé aussi 1,1-diméthyl acétal glyoxal ou 2,2-diméthoxyéthanal. Ainsi, le système mono composant à base d'un mélange de latex coréactifs selon l'invention, a en particulier l'avantage d'utiliser des monomères précurseurs disponibles \\HIRSCH6\BREVETS\Brevets\22000\22052.doc dans le commerce, ce qui peut simplifier la synthèse des films réticulables. Une fois synthétisés, ces latex peuvent être mélangés sans que la réaction entre les fonctions précitées de chacun d'eux ne se produise au cours du stockage, et ils conduisent pendant ou après la coalescence à température ambiante à un film réticulé qui présente des propriétés améliorées par rapport aux latex de base, ladite réticulation pouvant être activée par un traitement thermique. Cette nouvelle combinaison de latex est d'autant moins évidente qu'il ne suffit pas que les fonctions précitées réagissent entre elles seulement pendant ou après la coalescence, car il faut encore que la cinétique de réticulation ne perturbe pas la coalescence des particules et donc la formation du film -une trop grande vitesse de réticulation pourrait en effet gêner la formation du film et rendre un système inutilisable. Conformément à l'invention, les synthèses séparées des deux latex fonctionnalisés permettent de préserver au mieux chacune des fonctions la température de polymérisation étant généralement supérieure à la température ambiante-, ce qui permet une plus grande efficacité en postréticulation lors de la coalescence du film (interdiffusion des chaînes entraînant la réaction entre les groupements fonctionnels): en effet, si les deux fonctions sont associées dans le même latex, on aura de la préréticulation et donc peu ou pas de post-réticulation et même peut-être des problèmes de coalescence. Un autre avantage réside dans le fait que l'absence de petites molécules réactives, susceptibles de diffuser dans les particules, garantit une meilleure stabilité au stockage, puisque, tant que l'on est à l'état de latex, le système stabilisant du latex évite le contact des particules, et donc la réaction entre les deux types de fonctions co-réactives portées par chacune des dispersions R:\Brevets\22000\22052.doc La préparation du monomère (b) s'effectue dans des conditions classiques de réaction entre une fonction urée ou éthylène urée et un aldéhyde. A ce titre on pourra se référer aux brevets FR-A-2595694, FR-A-2613361 et FR-A- 2787458. La présente invention porte également sur un procédé de préparation du système monocomposant selon l'invention, comprenant les étapes suivantes: (i) fourniture d'au moins un monomère (a) et d'au moins un monomère (b); (ii) polymérisation en émulsion en milieu aqueux de chacune des compositions de monomères (a) et (b) séparément, et obtention des dispersions de particules respectivement (A) et (B); et (iii) mélange des dispersions. Selon un mode de réalisation préféré, le procédé comprend de plus une étape de synthèse in-situ du monomère (b) par réaction d'une composition de monomère (a) avec un composé précurseur porteur d'une fonction aldéhyde et d'une fonction acétal, mercaptal, mercaptol, dioxolane ou dithiolane, de formule B' l CHO- (G) -CH (YR3) (ZR4) . De préférence, le ou les monomères (a) et (b) représentent de 0,5 à 10% en poids, en particulier de 1 à 5% en poids, de la composition de monomères respectivement A et B. Les monomères (a) et (b) peuvent être introduits de façon homogène avec les autres monomères ou dans des gradients de compositions qui permettent de conduire à des produits ayant des densités de fonctions différentes. Les proportions des deux latex coréactifs selon la présente invention sont choisies telles que la proportion du polymère (A) est comprise entre 5 et 95% en poids, en particulier entre 25 et 75% en poids, des polymères (A) et (B), et la proportion du polymère (B) est comprise entre 95 et 5% en poids, en particulier entre 75 et 25% en poids, des polymères (A) et (B), les extraits secs de chacune des \\HIRSCH6\BREVETS\Brevets\22000\22052.doc dispersions étant généralement compris entre 20 et 60% en poids. Par ailleurs, la dimension des particules de chacune des dispersions (A) et (B) est notamment comprise entre 50 5 et 500 nm. Les monomères autres que les monomères (a) et (b) des deux dispersions de particules (A) et (B) de l'invention ne sont pas critiques, dès l'instant où les températures de transition vitreuse (Tg) des copolymères résultants ont été adaptées au domaine d'application visé. La combinaison de monomères capables de conduire à des homopolymères ayant différentes températures de transition vitreuse permet ainsi de régler la température de transition vitreuse de chacun des copolymères obtenus, c'est-à-dire par la combinaison de monomères conduisant à des Tg élevées avec des monomères conduisant à de basses Tg, ce qui est bien connu de l'homme du métier. A titre d'exemples de monomères capables de conduire à des homopolymères ayant une basse Tg, on peut citer l'acrylate d'éthyle, l'acrylate de butyle, l'acrylate de 2-éthyl hexyle, l'acrylate de nonyle, le vinyl 2éthyl hexanoate, etc. A titre d'exemples de monomères capables de conduire à des homopolymères ayant une température de transition vitreuse élevée, on peut citer le méthacrylate de méthyle, l'acétate de vinyle, le styrène, l'acide acrylique, l'acide méthacrylique, l'acrylamide, etc. Les deux latex selon l'invention sont préparés par polymérisation en émulsion dans les conditions bien connues de l'homme du métier. Ainsi, la réaction est préférentiellement conduite sous atmosphère inerte en présence d'amorceurs radicalaires. Le système d'amorçage utilisé peut être un système oxydo-réducteur tel que K2S2O8, (NH4) 2S2O8/Na2S2O5, Na2SO3, un système thermique tel que (NH4)2S2O2r les quantités utilisées étant comprises entre 0,2 et 1,0% en poids par rapport à la masse totale des monomères, préférentiellement entre 0,25 et 0,5% en poids. \\HIRSCH6\BREVETS\Brevets\22000\22052.doc La réaction de polymérisation en émulsion selon l'invention est menée à une température comprise entre 65 et 85 C et est fonction de la nature du système d'amorçage utilisé; 6575 C pour les systèmes Red-Ox à base de peroxodisulfate et de métabisulfite, 70-85 C pour les systèmes thermiques à base de peroxodisulfate seul. La préparation des dispersions selon l'invention est effectuée de préférence selon un procédé de type semicontinu, permettant de limiter les dérives de composition qui sont fonction des différences de réactivité des différents monomères. L'introduction des monomères sous forme d'une préémulsion avec une partie de l'eau et des tensio-actifs est ainsi généralement réalisée sur une période de temps de 3 heures 30 à 5 heures. Il est également utile, bien que non indispensable, d'effectuer un ensemencement de 1 à 15% des monomères. Les systèmes émulsifiants utilisés dans le procédé de polymérisation en émulsion selon l'invention sont choisis dans la gamme des émulsifiants possédant une balance hydrophile/lipophile adaptée. Les systèmes préférés sont constitués par l'association d'un tensio-actif anionique, tel que le laurylsulfate de sodium, les nonylphénol sulfates éthoxylés en particulier à 20-25 moles d'oxyde d'éthylène, le benzène dodécylsulfonate et les alcools gras éthoxylés sulfates,en particulier à 20-25 moles d'oxyde d'éthylène, et d'un tensio- actif non ionique, tel que les nonylphénols éthoxylés en particulier à 10- 40 moles d'oxyde d'éthylène et les alcools gras éthoxylés en particulier à 10-40 moles d'oxyde d'éthylène. La quantité totale d'émulsifiant est généralement comprise dans la gamme de 1 à 5% en poids et préférentiellement de 2 à 4% en poids par rapport aux monomères. Les mélanges des dispersions (A) et (B) selon 35 l'invention sont réalisés en général à la température ambiante. La réticulation à température ambiante peut avoir lieu en général à des températures comprises entre 15 et 30 C, \\HIRSCH6\BREVETS\Brevets\22000\22052.doc tandis que la post-réticulation peut avoir lieu en général à des températures comprises entre 100 C et 200 C, de préférence comprise entre 120 C et 170 C. Les films issus des mélanges de latex selon l'invention ont été analysés tels qu'obtenus après une semaine de filmification à la température ambiante (23 C), suivie ou non d'un traitement thermique supplémentaire de 75 minutes à 160 C. Les propriétés des films qui ont été évaluées sont les propriétés mécaniques du film au travers d'un test de traction donnant accès aux valeurs de déformation et de contrainte à la rupture, l'objectif étant d'obtenir un film qui soit à la fois résistant et déformable. Le degré de réticulation des films -qui gouverne les bonnes propriétés applicatives de celui-ci- est caractérisé ici par une contrainte et un allongement à la rupture les plus élevés possibles. La réticulation à température ambiante du film issu du mélange de latex A+ B sera mise en évidence par l'obtention de propriétés supérieures à celles de deux latex de référence, l'un non fonctionnalisé, l'autre fonctionnalisé N-méthylolacrylamide, ainsi qu'à celles des latex A et B pris séparément. L'existence d'une réticulation en température des films est mise en évidence par la comparaison des propriétés avant et après un traitement thermique de 75 minutes à 160 C ainsi que par la comparaison avec un latex de référence fonctionnalisé par 5 parties de N-méthylolacrylamide. Dans ces conditions, il a été observé que le mélange d'un latex A fonctionnalisé par un monomère porteur d'une fonction uréido (méthacrylate d'éthyle imidazolidone / MEIO) avec un latex B fonctionnalisé par un monomère porteur d'une fonction acétal, éventuellement générée in situ à partir d'un monomère précurseur porteur d'une fonction uréido (MEIO) en présence d'un composé précurseur de la fonction acétal (2,2-diméthoxyéthanal) conduit à un film qui réticule à température ambiante et dont la réticulation est accentuée par un traitement thermique. Ses \\HIRSCH6\BREVETS\Brevets\22000\22052.doc propriétés sont supérieures à celle des latex A et B pris séparément. De plus, la voie de synthèse choisie pour le monomère (b), préférentiellement généré in-situ le milieu de polymérisation à l'étape de mélange des monomères entrant dans la composition de la dispersion (B), permet un accès facile et peu coûteux à la matière première de base du latex B. Après traitement thermique à haute température, les propriétés du film issu du mélange de latex A+B sont par ailleurs supérieures à celles obtenues avec un latex de référence fonctionnalisé par 5 parties de N-méthylolacryl amide. Les performances applicatives du système mono- composant selon l'invention, autrement dit la possibilité d'améliorer les propriétés finales des films de latex utilisés comme revêtements, et notamment la résistance à l'eau et aux solvants, sont mises en évidence par la détermination des propriétés mécaniques (à sec, en milieu aqueux et en milieu alcoolique) d'un film de non-tissé enduit du mélange de latex A + B et la comparaison de ces propriétés avec celles obtenues dans les mêmes conditions pour le latex A seul, ainsi que pour un latex de référence à base de N-méthylolacrylamide (application liant pour le textile). La présente invention porte également sur l'utilisation du système mono composant à base de latex coréactifs, tel que défini ci-dessus, comme liant dans des compositions destinées à constituer un revêtement exempt de formol réticulable, tel qu'une peinture dans le domaine du bâtiment, un vernis ou un apprêt pour cuirs, un apprêt pour textile, un vernis de protection pour bois, ou dans des compositions pour le couchage du papier; comme liant et/ou agent d'imprégnation pour diverses matières textiles tissées ou non-tissées, papier, carton, nappes de fibres; et comme adhésif, notamment dans l'industrie du bois. \\HIRSCH6\BREVETS\Brevets\22000\22052.doc Les exemples suivants illustrent la présente invention sans toutefois en limiter la portée. Dans ces exemples, les parties et pourcentages sont en poids sauf indication contraire. A l'exemple 1, les quantités des ingrédients des formulations et des monomères sont exprimées en parties de matières actives. Exemple 1: Synthèse et caractérisation des latex. 10 Mode opératoire général Dans un réacteur de 3 1, équipé d'une circulation d'eau chaude dans la double enveloppe, d'une agitation centrale et d'un condenseur, on introduit un pied de cuve formulé comme suit: Pied de cuve Eau 75,00 parties Alcool gras éthoxylé sulfate de sodium à 33% dans l'eau 0,25 parties (Disponil FES 77 commercialisé par la société Cognis) Alcool gras éthoxylé à 70% dans l'eau 0,05 parties (Disponil AFX 3070 commercialisé par la société Cognis) On homogénéise et on porte à 80 C. Lorsque la température du pied de cuve atteint 80 C, on coule, en l'espace de 4 heures, pour la préémulsion et de 4h30 pour la solution d'amorceur, les deux mélanges formulés comme suit: Pré émulsion Eau 75,00 parties Alcool gras éthoxylé sulfate de sodium à 33% dans l'eau 2,25 parties Alcool gras éthoxylé à 70% dans l'eau 0,45 parties Monomères 100,00 parties Les tensio-actifs sont préalablement solubilisés dans l'eau, puis les monomères additionnés un à un par ordre d'hydrophilie décroissante, sous agitation magnétique. \\HIRSCH6\BREVETS\Brevets\22000\22052.doc Solution d'amorceur Eau 6,00 parties Persulfate de sodium 0,30 parties On laisse réagir une heure supplémentaire à 80 C. On 5 refroidit jusqu'à la température ambiante et on filtre sur une toile de 200 microns. Préparation et caractéristiques des latex synthétisés. On a synthétisé les latex A et B à partir des monomères respectivement A et B tels qu'indiqués dans le Tableau 1, dans lequel sont également indiquées les caractéristiques des latex obtenus. Dans le cas du latex B, le monomère (b) fonctionnalisé acétal est obtenu in-situ le milieu de polymérisation par mélange, à l'étape de préparation de la pré-émulsion, du monomère précurseur porteur de la fonction uréido (MEIO) et du composé précurseur de la fonction acétal (2,2diméthoxyéthanal), à température ambiante et à un pH supérieur ou égal à 7. Le composé 1 est un latex de référence non fonctionnalisé. Le composé 2 correspond à un latex de référence fonctionnalisé par 5 parties massiques de N-25 méthylolacrylamide. \\HIRSCH6\BREVETS\Brevets\22000\22052.doc Tableau 1 Latex A Latex B Comp. 1 Comp. 2 Monomères Méthacrylate de méthyle 42 43 50 45 Acrylate de butyle 46 46 50 48 AMPS (1) 2 - - - Acide acrylique - 1 - 2 Méthacrylate d'éthyle 10 10 - - imidazolidone (MEIO) (2) 2,2- - 2,25 (4) - - diméthoxyacétaldéhyde (3) N-méthylolacrylamide - - - 5 (solution aqueuse à 48%) Caractéristiques Extrait sec(%) 39,5 40 39,4 40 pH 1,5 (5) 6,4 2,2 5,8 Diamètre (nm) 192 179 160 260 Viscosité (mPa.$) 65 65 40 570 (1) Acide acrylamido méthylpropane sulfonique (Aldrich). (2) Solution de méthacrylate d'éthyle imidazolidone à 50% de matière active dans le méthacrylate de méthyle, commercialisée par la société Atofina (Norsocryl 104). (3) Solution de 2,2-diméthoxyacétaldéhyde à 60% de matière active dans l'eau, commercialisée par la société Clariant (Highlink DM). (4) Ratio molaire (MEIO / 2,2-diméthoxyacétaldéhyde) = (uréido / aldéhyde) = 1. (5) Latex final neutralisé à pH = 8 par addition d'une 15 solution de soude. Exemple 2: Propriétés des latex obtenus, A, B, comp 1, comp 2, mélange coréactif A+B. Les propriétés mécaniques des films issus des latex 20 synthétisés séparément à l'exemple 1 ont été déterminées R:\Brevets\22000\22052.doc après une semaine de séchage à 23 C, 50% d'humidité relative, suivie ou non d'un traitement thermique de 75 minutes à 160 C. Les latex A et B ont été mélangés en quantité équimoléculaire de fonctions uréido et acétal. Les propriétés des films issus de ce mélange ont été aussi examinées après une semaine de séchage à 23 C, 50% d'humidité relative, suivie ou non d'un traitement thermique de 75 minutes à 160 C. Le test mis en uvre est un test de traction aux grandes déformations, réalisé conformément à la norme ISO 527. Les résultats (valeur moyenne calculée sur un minimum de 3 mesures) sont rapportés dans le Tableau 2. Tableau 2 Latex Séchage à 23 C Séchage à 160 C ER (%) (1) 6R (MPa) (2) ER (%) 6R (MPa) Comp. 1 419 5,9 429 5,9 Comp. 2 403 2,9 333 12,9 A 226 4, 9 276 12,7 B 272 6,1 291 7,0 Mélange équi- 170 12,2 178 19,7 molaire A+B (1) Déformation à la rupture, exprimée en % (2) Contrainte à la rupture, exprimée en MPa Le film obtenu à partir du latex de fonctionnalisé N-méthylolacrylamide (comp 2) évidence l'absence de réticulation à température mais une forte tendance à la réticulation (augmentation de la contrainte à la rupture). issus des latex A et B pris séparément et température ambiante présentent un certain réticulation mis en évidence par une diminution significative de la déformation à la rupture par rapport au \\HIRSCH6\BREVETS\Brevets\22000\22052.doc référence met en ambiante, thermique Les films séchés à degré de 2872167 20 latex de référence non fonctionnalisé (comp 1). Le film de latex A présente une tendance à la réticulation thermique (augmentation de la contrainte à la rupture après traitement à 160 C), non observée dans le cas du latex B. Après séchage à température ambiante, le film obtenu à partir du mélange équimoléculaire des latex co-réactifs A et B présente une contrainte à la rupture supérieure à celle des deux latex de référence ainsi qu'à celle des latex A et B pris séparément, mettant en évidence une forte réticulation à température ambiante. Cette réticulation est accentuée par un post- traitement thermique des films à 160 C, qui permet d'augmenter de près de 60% la contrainte à la rupture sans toutefois réduire la déformation à la rupture et donc la capacité du film à se déformer sans rompre. Les propriétés mécaniques obtenues après traitement thermique du film issu du mélange de latex A+B sont non seulement supérieures à celles des latex A et B seuls, mais également supérieures de plus de 50% à celles du latex de référence fonctionnalisé N-méthylolacrylamide (Comp. 2). Exemple 4: Propriétés applicatives en imprégnation de non tissé (application liant textile) Le test mis en uvre consiste à déterminer les propriétés de résistance à la traction de films de non tissé imprégnés de latex, puis séchés 1 min 30 à 105 C et traités thermiquement pendant 5 minutes à 130 C. Ces tests sont réalisés à sec ou après immersion du non tissé dans un liquide (eau, éthanol), conformément à la norme ISO 9073 décrivant les méthodes d'essais pour non tissés dans le domaine des textiles. Le tableau 3 présente les résultats obtenus pour le latex A seul, les mélanges de latex A+B à différents rapports molaires uréido/acétal ainsi qu'un latex de référence fonctionnalisé par 5 parties de Nméthylolacrylamide (comp 2). \\HIRSCH6\BREVETS\Brevets\22000\22052.doc Les résultats sont exprimés en valeurs de force nécessaire pour rompre l'échantillon (N/m). Tableau 3 Latex Résistance à Résistance Résistance sec (N/m) humide (N/m) alcool (N/m) Comp 2 2071 1307 710 A 2060 940 492 Mélange A+ B 1944 1219 972 (R = 1) (1) Mélange A+B 2145 1161 996 (R = 1,2) (2) (1) Rapport molaire (acétal / uréido) = 1 (2) Rapport molaire (acétal / uréido) = 1,2 Des trois tests réalisés, la résistance en milieu alcool des non-tissés imprégnés de latex, qui est aussi le plus sévère, met en évidence la supériorité des mélanges A+B non seulement par rapport au latex A seul mais aussi par rapport au latex de référence fonctionnalisé N-15 méthylolacrylamide, considéré comme latex de référence pour l'application liant textile. R:\Brevets\22000\22052.doc 22 REVENDICATIONS 1. Système monocomposant à base de latex coréactifs, susceptible de conduire à des revêtements exempts de formol, réticulables à température ambiante et postréticulables par traitement thermique, ledit système étant constitué par le mélange de deux dispersions de particules, (A) et (B), obtenues chacune par polymérisation en émulsion en milieu aqueux d'une composition de monomères respectivement A et B: (a) au moins un monomère à insaturation éthylénique polymérisable par voie radicalaire, comportant un groupe fonctionnel, de formule A R1-N-C (X) -N-H dans laquelle R1 est un groupement polymérisable par voie radicalaire; X représente O ou S, entrant dans la composition de monomères A; et (b) au moins un monomère à insaturation éthylénique polymérisable par voie radicalaire, comportant un radical R1-N-C (X) -N- 1 identique ou différent de celui du monomère (a), dans lequel R1 est un groupement polymérisable par voie radicalaire et X représente O ou S; - un groupe fonctionnel choisi parmi acétal, 30 mercaptal, mercaptol, dioxolane et dithiolane, de formule B1 Bl CHOH- (G) -CH (YR3) (ZR4) dans laquelle - Y et Z, identiques ou différents, représentent O ou 35 S; G représente une liaison directe ou un reste alkylène en Cl-C4; \\HIRSCH6\BREVETS\Brevets\22000\22052.doc - R3 et R4, identiques ou différents, représentent chacun un atome d'hydrogène ou un groupe alkyle en C1-C8, ou bien forment ensemble un groupe -CH2-CR5R6-(CH2) n- où n = 0 ou 1 et R5 et R6, identiques ou différents, représentent chacun un atome d'hydrogène ou un groupe méthyle, entrant dans la composition de monomères B. 2. Système selon la revendication 1, caractérisé en ce 10 que le monomère (b) est généré in situ le milieu de polymérisation. 3. Système selon la revendication 1 ou 2, caractérisé en ce que le radical des monomères (a) et (b): RI-N-C (X) -N- est identique pour ces deux monomères. 4. Système selon l'une des revendications 1 à 3, 20 caractérisé en ce que le radical du monomère (a) et/ou (b): RI-N-C (X) -N- est choisi parmi ceux représentés par les formules (I) à (V) ci-après. R2 R2 RI-N C N- (1) X A / \ RI-N N- / C X \\HIRSCH6\BREVETS\Brevets\22000\22052.doc 35 R1-A / \ R2-N N- / C I I X R2 R2 R2 R2 -N C N-RI-N-C-N- (IV) Il II X X A A / \ / \ -N N-R1-N N- (V) \ / \ / C C II Il X X dans lesquelles: X représente O ou S; RI est un groupement à insaturation éthylénique, polymérisable par voie radicalaire; R2 est un atome d'hydrogène ou un groupe alkyle en C,-C8; et A est une chaîne alkylène à 2 ou 3 atomes de carbone 30 qui peut être substituée par alkyle inférieur en C1-C4 et/ou hydroxy et/ou alcoxy en C1-C4r et/ou qui peut être interrompue par un groupe carbonyle. 5. Système selon l'une des revendications 1 à 4, 35 caractérisé par le fait que R1 est choisi parmi les groupes: É CH2=CH- É CH2=CH-CH2- É CH2 = C (CH3) -CH2 - \\HIRSCH6\BREVETS\Brevets\22000\22052.doc 10 É CH2=CH-C (0) - É CH2=C (CH3) -C (0) - É CH2=CH-CH2-O-CH2-CH (OH) -CH2- É R7-Al-Alk- où : R7 représente un atome d' hydrogène, un groupement 3-alkyloxy-2hydroxypropyle, vinyle, méthacryloyle, acryloyle ou méthacryloyloxyacéto; Al représente O, NH ou NR8; R8 représente 3-allyloxy-2-hydroxypropyle lorsque R7 représente 3-allyloxy-2-hydroxypropyle; Alk représente une chaîne alkylène en C2-C8; et É 2-( beta -carboxyacrylamido)éthyle É R9-A2-C (0) -CH=CH-C (0) - A2- R9 où : A2 représente O ou NH; R9 représente un groupe alkylène en C1-C4. 6. Système selon l'une des revendications 1 à 5, 20 caractérisé en ce que le radical du monomère (a) et/ou (b): R1-N-C (X) -N- dérive d'un composé choisi parmi la N-(2- méthacryloyloxyéthyl) éthylène urée, la N-(2acryloyloxyéthyl) éthylène urée, la N- (méthacrylamidométhylène) éthylène urée, la N- (acrylamidométhylène)-éthylène urée, la N-( beta méthacrylamidoéthyl)-éthylène urée, la N-( beta acrylamidoéthyl)-éthylène urée, la N-vinyl-éthylène urée, la N-vinyloxyéthyl-éthylène urée, la N-[ beta - méthacryloyloxyacétamido)éthyl]-N,N'-éthylène urée, la N-[ beta -acryloyloxyacétamido)-éthyl]éthylène urée, la 1-[2-[[2-hydroxy-3-(2-propényloxy)propyl]amino]éthyl]-2imidazolidone, la N-méthacrylamidométhyl urée, la N- méthacryloyl urée, le N-(3-[1,3-diazacyclohexan-2- one]propyl)méthacrylamide, la N-hydroxyéthyléthylène urée, la N-aminoéthyl éthylène urée, la N-(3-allyloxy-2- hydroxypropyl)aminoéthyl éthylène urée, la N\\HIRSCH6\BREVETS\Brevets\22000\22052.doc 10 15 méthacrylaminoéthyl éthylène urée, la N-acrylaminoéthyl éthylène urée, la Nméthacryloxyacétoxyéthyl éthylène urée, la N-méthacryloxy-acétaminoéthyl éthylène urée et la N-di(3-allyloxy-2-hydroxy-propyl)aminoéthyl éthylène urée, la N-(2-acryloyl-oxy-éthyl)éthylène urée, la N-méthacrylamidométhyl urée, les allyl alkyl éthylène urées et les composés obtenus par réaction entre un diester d'acide dicarboxylique insaturé et un hydroxyalkylalkylène urée, un aminoalkylalkylène urée, un hydroxyalkylurée ou un aminoalkylurée. 7. Système selon la revendication 6, caractérisé en ce que ledit radical dérive du composé N-(2-méthacryloyloxyéthyl)-éthylène urée. 8. Système selon l'une des revendications 1 à 7, caractérisé en ce que, dans la formule du monomère (b): R1-N-C (X) -N- CHOH- (G) -CH (YR3) (ZR4) X, Y et Z, identiques, représentent O; G représente une liaison directe ou un reste alkylène en C1-C4; R1 est tel que défini dans les revendications 1 à 7; R3 et R4, identiques, représentent chacun un groupe 25 alkyle en C1-C4. 9. Système selon l'une des revendications 1 à 8, caractérisé en ce que le groupe fonctionnel de formule B1 -CHOH- (G) -CH(YR3) (ZR4) du monomère (b) dérive d'un composé choisi parmi le 2,2-diméthoxyacétaldéhyde, le 2,2-diéthoxyacétaldéhyde, le 2,2-dipropoxyacétaldéhyde, le 2,2-dibutoxyacétaldéhyde, le 3,3- diméthoxypropanal, le 3,3\\HIRSCH6\BREVETS\Brevets\22000\22052.doc diéthoxypropanal, le 3,3-dipropoxypropanal, le 3,3- dibutoxypropanal, le 4,4-diméthoxybutanal, le 4,4- diéthoxybutanal, le 4,4-dipropoxybutanal, le 4,4- dibutoxybutanal, le 5,5-diméthoxypentanal, le 5,5- diéthoxypentanal, le 5,5-dipropoxypentanal, le 5,5- dibutoxypentanal, le 6,6-diméthoxyhexanal, le 6,6- diéthoxyhexanal, le 6,6-dipropoxyhexanal et le 6,6-dibutoxyhexanal. 10. Système selon l'une des revendications 1 à 9, 5 caractérisé en ce que le groupe -CHOH- (G) -CH (YR3) (ZR4) du monomère (b) dérive du 2,2 diméthoxyacétaldéhyde. 11. Système selon l'une des revendications 1 à 10, caractérisé par le fait que le ou les monomères (a) et (b) représentent de 0,5 à 10% en poids de la composition de monomères respectivement A et B. 12. Système selon l'une des revendications 1 à 11, caractérisé par le fait que les proportions des deux latex coréactifs sont choisies telles que la proportion du polymère (A) est comprise entre 5 et 95% en poids des polymères (A) et (B), et la proportion du polymère (B) est comprise entre 95 et 5% en poids des polymères (A) et (B), les extraits secs de chacune des dispersions étant compris entre 20 et 60% en poids. 13. Système selon l'une des revendications 1 à 12, caractérisé par le fait que la dimension des particules de chacune des dispersions (A) et (B) est comprise entre 50 et 500 nm. 14. Système selon l'une des revendications 1 à 13, caractérisé par le fait que les monomères autres que les monomères (a) et (b) des deux dispersions de particules (A) et (B) sont choisis pour que les températures de transition vitreuse (Tg) des copolymères résultants soient adaptées au domaine d'application visé, par la combinaison de monomères capables de conduire à des homopolymères ayant une Tg élevée avec des monomères capables de conduire à des homopolymères ayant une basse Tg. 15. Système selon la revendication 14, caractérisé par le fait que les monomères capables de conduire à des \\HIRSCH6\BREVETS\Brevets\22000\22052.doc homopolymères ayant une basse Tg sont choisis parmi l'acrylate d'éthyle, l'acrylate de butyle, l'acrylate de 2-éthyl hexyle, l'acrylate de nonyle, le vinyl 2-éthyl hexanoate; et les monomères capables de conduire à des homopolymères ayant une Tg élevée sont choisis parmi le méthacrylate de méthyle, l'acétate de vinyle, le styrène, l'acide acrylique, l'acide méthacrylique, l'acrylamide. 16. Utilisation d'un système monocomposant à base de latex coréactifs, tel que défini à l'une des revendications 1 à 15, comme liant dans des compositions destinées à constituer un revêtement exempt de formol réticulable, tel qu'une peinture dans le domaine du bâtiment, un vernis ou un apprêt pour cuirs, un apprêt pour textile, un vernis de protection pour bois, ou dans des compositions pour le couchage du papier; comme liant et/ou agent d'imprégnation pour diverses matières textiles tissées ou non-tissées, papier, carton, nappes de fibres; et comme adhésif, notamment dans l'industrie du bois. 17. Procédé de préparation de système monocomposant selon l'une des revendications 1 à 15, comprenant les étapes suivantes: (i) fourniture d'au moins un monomère (a) et d'au 25 moins un monomère (b) ; (ii) polymérisation en émulsion en milieu aqueux de chacune des compositions de monomères (a) et (b) séparément, et obtention des dispersions de particules respectivement (A) et (B); et (iii) mélange des dispersions. 18. Procédé selon la revendication 17 comprenant de plus une étape de synthèse in-situ du monomère (b) par réaction d'une composition de monomère (a) avec un composé porteur d'une fonction aldéhyde et précurseur de la fonction acétal, mercaptal, mercaptol, dioxolane ou dithiolane de formule B' l CHO- (G) -CH (YR3) (ZR4) . R:\Brevets\22000\22052.doc